СПОСОБ ИЗГОТОВЛЕНИЯ ЦВЕТНОГО ПЕНОСТЕКЛА
METHOD OF PRODUCING OF COLOURED FOAMED GLASS

Изобретение относится к области технологии силикатов и касается производства пеностекла.
Известен способ изготовления пеностекла, включающий подготовку молотого силикатного стекла и карбонатсодержащего газообразователя, их смешивание, укладку полученной смеси, вспенивание [1]. Для получения цветного пеностекла используют либо цветное силикатное стекло, либо при смешивании компонентов вводят пигменты.
Задачей изобретения является упрощение способа получения цветного пеностекла.
Технический результат достигается тем, что по способу изготовления цветного пеностекла, включающему подготовку молотого силикатного стекла и молотого карбонатсодержащего газообразователя, их смешивание, укладку полученной смеси, вспенивание, отжиг, охлаждение, газообразователь пропитывают 3-5% водным раствором азотнокислой соли кобальта, или никеля, или меди, или марганца с последующим его высушиванием до постоянной массы.
Изготовление пеностекла поясняется следующими примерами.
Карбонатсодержащий газообразователь пропитывают 3-5% водным раствором азотнокислой соли кобальта, или никеля, или меди, или марганца и высушивают его до постоянной массы.
1. Компоненты дозируют в требуемых количествах, мас.%: стекло тарное полубелое (бой) 98; пропитанный 3% водным раствором азотнокислой соли кобальта мел 2.
2. Компоненты дозируют в требуемых количествах, мас.%: стекло листовое (обрезки) 97; пропитанный 3% водным раствором азотнокислой соли кобальта известняк 3.
3. Компоненты дозируют в требуемых количествах, мас.%: стекло медицинское (бой) 95; пропитанный 3% водным раствором азотнокислой соли кобальта доломит 5.
4. Компоненты дозируют в требуемых количествах, мас.%: стекло тарное полубелое (бой) 98; пропитанный 3% водным раствором азотнокислой соли никеля мел 2.
5. Компоненты дозируют в требуемых количествах, мас.%: стекло листовое (обрезки) 97; пропитанный 3% водным раствором азотнокислой соли никеля известняк 3.
6. Компоненты дозируют в требуемых количествах, мас.%: стекло медицинское (бой) 95; пропитанный 3% водным раствором азотнокислой соли никеля доломит 5.
7. Компоненты дозируют в требуемых количествах, мас.%: стекло тарное полубелое (бой) 98; пропитанный 3% водным раствором азотнокислой соли меди мел 2.
8. Компоненты дозируют в требуемых количествах, мас.%: стекло листовое (обрезки) 97; пропитанный 3% водным раствором азотнокислой соли меди известняк 3.
9. Компоненты дозируют в требуемых количествах, мас.%: стекло медицинское (бой) 95; пропитанный 3% водным раствором азотнокислой соли меди доломит 5.
10. Компоненты дозируют в требуемых количествах, мас.%: стекло тарное полубелое (бой) 98; пропитанный 3% водным раствором азотнокислой соли марганца мел 2.
11. Компоненты дозируют в требуемых количествах, мас.%: стекло листовое (обрезки) 97; пропитанный 3% водным раствором азотнокислой соли марганца известняк 3.
12. Компоненты дозируют в требуемых количествах, мас.%: стекло медицинское (бой) 95; пропитанный 3% водным раствором азотнокислой соли марганца доломит 5.
13. Компоненты дозируют в требуемых количествах, мас.%: стекло тарное полубелое (бой) 98; пропитанный 5% водным раствором азотнокислой соли кобальта мел 2.
14. Компоненты дозируют в требуемых количествах, мас.%: стекло листовое (обрезки) 97; пропитанный 5% водным раствором азотнокислой соли кобальта известняк 3.
15. Компоненты дозируют в требуемых количествах, мас.%: стекло медицинское (бой) 95; пропитанный 5% водным раствором азотнокислой соли кобальта доломит 5.
16. Компоненты дозируют в требуемых количествах, мас.%: стекло тарное полубелое (бой) 98; пропитанный 5% водным раствором азотнокислой соли никеля мел 2.
17. Компоненты дозируют в требуемых количествах, мас.%: стекло листовое (обрезки) 97; пропитанный 5% водным раствором азотнокислой соли никеля известняк 3.
18. Компоненты дозируют в требуемых количествах, мас.%: стекло медицинское (бой) 95; пропитанный 5% водным раствором азотнокислой соли никеля доломит 5.
19. Компоненты дозируют в требуемых количествах, мас.%: стекло тарное полубелое (бой) 98; пропитанный 5% водным раствором азотнокислой соли меди мел 2.
20. Компоненты дозируют в требуемых количествах, мас.%: стекло листовое (обрезки) 97; пропитанный 5% водным раствором азотнокислой соли меди известняк 3.
21. Компоненты дозируют в требуемых количествах, мас.%: стекло медицинское (бой) 95; пропитанный 5% водным раствором азотнокислой соли меди доломит 5.
22. Компоненты дозируют в требуемых количествах, мас.%: стекло тарное полубелое (бой) 98; пропитанный 5% водным раствором азотнокислой соли марганца мел 2.
23. Компоненты дозируют в требуемых количествах, мас.%: стекло листовое (обрезки) 97; пропитанный 5% водным раствором азотнокислой соли марганца известняк 3.
24. Компоненты дозируют в требуемых количествах, мас.%: стекло медицинское (бой) 95; пропитанный 5% водным раствором азотнокислой соли марганца доломит 5.
Во всех вышеприведенных примерах силикатное стекло и пропитанный и высушенный до постоянной массы карбонатсодержащий газообразователь по отдельности размалывают до остатка не более 5% на сетке 008 и смешивают. Смесь укладывают в стальные формы, предварительно смазанные внутри, например, пастой на основе каолина, и помещают в электропечь, где проводят вспенивание при температуре 830-970°С. Полученное пеностекло отжигают и охлаждают.
Предложенный способ изготовления цветного (окрашивание в синий, зеленоватый, фиолетовый цвета) пеностекла несложен.
Источники информации
1. Дудеров И.Г. и др. Общая технология силикатов. - М.: Стройиздат, 1987. - С.529-531.